(57)【特許請求の範囲】
【請求項１】
隔壁によって区画された複数のセルを有する少なくとも1つの柱状のハニカム構造体と、
前記複数のセルのうち、複数の第１のセルの上流開口と、複数の第２のセルの下流開口と
を封止する封止体とを備えるハニカムフィルタであって、
各封止体を形成する材料は、前記ハニカム構造体を形成する材料と同一の組成であり、前記各封止体を形成する材料は、前記ハニカム構造体を形成する材料よりも、Ａｌ元素、Ｆｅ元素、Ｂ元素、Ｓｉ元素及び遊離炭素の含有量の合計が多く、前記各封止体を形成する材料中のＡｌ元素、Ｆｅ元素、Ｂ元素、Ｓｉ元素及び遊離炭素の含有量の合計は、０．４２〜１．００質量％であり、且つ前記各封止体を形成する材料中のＡｌ元素、Ｆｅ元素、Ｂ元素、Ｓｉ元素及び遊離炭素の含有量の合計と、前記ハニカム構造体を形成する材料中のＡｌ元素、Ｆｅ元素、Ｂ元素、Ｓｉ元素及び遊離炭素の含有量の合計との差は、０．１０〜０．６８質量％であることを特徴とするハニカムフィルタ。
【請求項２】
各封止体は、関連するセルの開口に隣接する第１端面と、前記第１端面の反対側の第２端面とを有し、前記第１端面から前記第２端面までの長さが前記セルの軸線と直交する方向において不均一となるように、前記第２端面は形成されていることを特徴とする請求項１に記載のハニカムフィルタ。
【請求項３】
各封止体は、関連するセルの開口に隣接する第１端面と、前記第１端面の反対側の第２端面とを有し、前記第２端面は、前記セルの中心軸線に対応する中央位置に凹部を有していることを特徴とする請求項１又は請求項２に記載のハニカムフィルタ。
【請求項４】
各封止体は、前記凹部よりも外側において、前記隔壁に対して１〜５０°の接触角で接触していることを特徴とする請求項３に記載のハニカムフィルタ。
【請求項５】
各封止体は、関連するセルの開口に隣接する第１端面と、前記第１端面の反対側の第２端面とを有し、前記第２端面は、前記セルの中心軸線に対応する中央位置に凸部を有していることを特徴とする請求項１又は請求項２に記載のハニカムフィルタ。
【請求項６】
各封止体は、前記凸部よりも外側において、前記隔壁に対して９１〜１７９°の接触角で接触していることを特徴とする請求項５に記載のハニカムフィルタ。
【請求項７】
各封止体の前記第１端面から前記第２端面までの長さは前記セルの軸線からの距離によって異なり、前記第１端面から前記第２端面までの長さの最大値と最小値との差は、前記隔壁の厚みの１５倍以下であることを特徴とする請求項２〜請求項６のいずれか一項に記載のハニカムフィルタ。
【請求項８】
前記ハニカム構造体は、コージェライト、リン酸ジルコニウム、チタン酸アルミニウム、炭化珪素及び金属珪素−炭化珪素複合体よりなる群より選択される少なくとも一種の材料から形成されていることを特徴とする請求項１〜請求項７のいずれか一項に記載のハニカムフィルタ。
【請求項９】
前記隔壁の少なくとも一部には、触媒が担持されていることを特徴とする請求項１〜８のいずれか一項に記載のハニカムフィルタ。
【請求項１０】
前記ハニカム構造体は、外周壁と、前記外周壁の内側に設けられた隔壁と、前記隔壁により区画されて流体の流路となる複数のセルとを有するハニカム部材を、接合材により複数個結束させたものであることを特徴とする請求項１〜９のいずれか一項に記載のハニカムフィルタ。
【請求項１１】
前記ハニカム構造体の外周に設けられた塗布層を更に備えることを特徴とする請求項１〜１０のいずれか一項に記載のハニカムフィルタ。
【発明の詳細な説明】
【技術分野】
【０００１】
本発明は、例えば、内燃機関、ボイラー等の排気ガス中に含まれる粒子状物質等を捕集及び除去するために用いられるハニカムフィルタに関するものである。
【背景技術】
【０００２】
近年においては、環境への影響を考慮し、内燃機関やボイラー等の燃焼装置の排気ガスに含まれる粒子状物質を排気ガス中から除去する必要性が高まっている。特にディーゼルエンジンから排出される黒鉛微粒子等の粒子状物質（以下ＰＭという）の除去に関する規制は欧米、日本国内ともに強化されつつある。ＰＭ等を除去するための捕集フィルタとして、ＤＰＦ（Diesel Particulate Filter）と呼ばれるハニカム構造体が使用されている。ハニカム構造体は、燃焼装置の排気通路に設けられたケーシング内に収容されている。ハニカム構造体は、その長手方向に延びるとともに隔壁により区画された多数のセルを有している。隣接する一対のセルにおいて、一方のセルの開口端と、その開口端と反対側にある他方のセルの開口端が封止体で封止される。複数の封止体はハニカム構造体の各端面（流入口側端面及び流出口側端面）に市松模様状に配置される。排気ガスは、ハニカム構造体の流入口側端面において、開放されているセルに流入し、多孔質の隔壁を通って、流出口側端面において開放されている隣のセルから排出される。例えばディーゼルエンジンから排出されるＰＭは濾過フィルタとして機能する隔壁に捕集され隔壁上に堆積する。隔壁に堆積したＰＭは、バーナやヒータ等の加熱手段、又は排気ガスの熱により、燃焼されて除去される。【０００３】
特開平１−２５８７１５は、ハニカム状成形体と、その所定のセルの端部を目封止する封止体とを一体に備える従来のハニカムフィルタを開示している。このハニカム状成形体は、Ａｌ元素、Ｂ元素及びＦｅ元素の合計含有量が１重量％以下でかつ遊離炭素の含有量が５重量％以下である多孔質炭化ケイ素焼結体より形成されている。封止体は、Ａｌ元素、Ｂ元素及びＦｅ元素の合計含有量が上記ハニカム状成形体の含有量よりも少なく、遊離炭素の含有量が５重量％以下である多孔質炭化ケイ素焼結体より形成されている。【０００４】
ここで、ハニカムフィルタ及び封止体を形成する多孔質炭化ケイ素焼結体に含有されるＡｌ元素、Ｂ元素、Ｆｅ元素及び遊離炭素等の不純物元素は、焼成後もそのまま残存し、成形体焼成時に炭化ケイ素粒子の成長を促進させる。上記各元素は、成形体を形成する粒子の表面に付着する、或いは、成形体を焼成する過程において溶融することで粒子間の空隙を埋めることにより、得られる焼成体の耐熱性及び強度を高める性質がある。
【発明の開示】
【０００５】
ハニカム状成形体及び封止体が組成の異なる材料から形成された場合には、ハニカム状成形体と封止体との間で熱膨張係数が異なることがある。この場合、ＰＭの燃焼時における熱衝撃による応力は、ハニカム状成形体と封止体との境界に集中しやすくなり、ハニカム状成形体よりも封止体にクラックが生じる可能性が高い。なぜならば、成形体の耐熱性及び強度に影響を与える不純物元素（Ａｌ元素、Ｂ元素、Ｆｅ元素、遊離炭素等）の含有量の合計が、ハニカム状成形体よりも少なくされた封止体が採用されているからである。加えて、排気ガスの加熱によるＰＭの燃焼時において生じ得る、封止体自体の過度の熱膨張も、その封止体にクラックを生じさせる要因となっている。仮に、封止体にクラックが生じてしまうと、そのクラックから充分に浄化されていない排気ガスが漏れ、フィルタ機能の低下、つまり排気ガスの浄化効率の低下が生じる。
【０００６】
この発明の目的は、封止体におけるクラックの発生を抑制することができるハニカムフィルタを提供することにある。
【０００７】
上記の目的を達成するために、本発明のハニカムフィルタは、隔壁によって区画された
複数のセルを有する少なくとも1つの柱状のハニカム構造体と、前記複数のセルのうち、
複数の第１のセルの上流開口と、複数の第２のセルの下流開口とを封止する封止体とを備
えたハニカムフィルタであって、各封止体を形成する材料は、前記ハニカム構造体を形成する材料と同一の組成であり、前記各封止体を形成する材料は、前記ハニカム構造体を形成する材料よりも、Ａｌ元素、Ｆｅ元素、Ｂ元素、Ｓｉ元素及び遊離炭素の含有量の合計が多く、前記各封止体を形成する材料中のＡｌ元素、Ｆｅ元素、Ｂ元素、Ｓｉ元素及び遊離炭素の含有量の合計は、０．４２〜１．００質量％であり、且つ前記各封止体を形成する材料中のＡｌ元素、Ｆｅ元素、Ｂ元素、Ｓｉ元素及び遊離炭素の含有量の合計と、前記ハニカム構造体を形成する材料中のＡｌ元素、Ｆｅ元素、Ｂ元素、Ｓｉ元素及び遊離炭素の含有量の合計との差は、０．１０〜０．６８質量％であることを要旨とする。
【０００８】
通常、ＰＭの燃焼時においてフィルタの内部に生じる熱衝撃の応力は封止体と隔壁との接触面すなわち境界に集中しやすい。この応力集中は、封止体と隔壁との境界、特に封止体の表面にクラックを引き起こしやすい。そのクラックは封止体と隔壁との間の隙間となり、排気ガスの浄化効率を低下させる。通常、隔壁の厚みに比べて封止体の厚みは大きいことから、封止体の熱容量は隔壁のものよりも大きい。このため、仮に隔壁と封止体とを同一材料で構成すると、隔壁に対して封止体の熱膨張が大きくなり、ひいては封止体の内部に生じる過度の熱応力により、その封止体の表面に沿ってクラックが生じやすくなる。
【０００９】
そこで、本発明では、ハニカム構造体を形成する材料よりも、封止体を形成する材料に多くの不純物元素（例えば、Ａｌ元素、Ｆｅ元素、Ｂ元素、Ｓｉ元素及び遊離炭素）を含有させている。このような不純物元素は、ハニカム構造体又は封止体を形成する粒子間に介在し、焼成過程で液相化及び結合しやすいものとなる。このため、その不純物元素は、フィルタ成形体を焼成して所望のハニカムフィルタを得る過程で、上記粒子間において粒子同士を結合させる。さらに、その不純物元素は、ハニカム構造体又は封止体を形成する粒子間において容易に液相化し、各粒子間に存在する微細な空隙や、フィルタ成形体を焼成する過程で封止体の内部に生じる熱応力に伴って形成される新たな空隙に関しても、これを埋めることがあり得る。上述したように、本発明においては、封止体を形成する材料中に、ハニカム構造体よりも多くの不純物元素が含有されていることから、ハニカム構造体よりも封止体において上記不純物元素の作用効果が充分に発揮される。従って、本発明によれば、封止体を形成する粒子同士が、液相化した不純物元素を介して強固に接合されているため、封止体の耐熱性及び強度の向上が充分に図られている。これにより、ＰＭの燃焼時における熱衝撃に際しての応力が封止体と隔壁との境界に集中した場合や、封止体が過度に熱膨張した場合においても、その封止体におけるクラック、特に境界部分に沿うクラックの発生が抑制される。
【００１０】
各封止体は、関連するセルの開口に隣接する第１端面と、前記第１端面の反対側にある第２端面とを有し、第１端面から第２端面までの長さが前記セルの軸線と直交する方向において不均一となるように、第２端面が形成されていることが好ましい。この構成によれば、セルの第１端面から第２端面までの長さが均一である封止体、すなわち第１及び第２端面が平坦な封止体に比べ、上記熱衝撃による応力やＰＭの燃焼時における熱膨張を低減することが容易となる封止体が得られる。従って、封止体におけるクラックの発生が効果的に抑制される。
【００１１】
各封止体は、関連するセルの開口に隣接する第１端面と、前記第１端面の反対側の第２端面とを有し、前記第２端面は前記セルの中心軸線に対応する中央位置に凹部を有していることが好ましい。この構成によれば、ＰＭの燃焼時においてハニカムフィルタの内部に熱衝撃が生じたときの応力は、封止体の第２端面に設けられた凹部の中央に集中し、その結果、封止体と隔壁との境界に対する応力の集中が低減される。仮に、封止体と隔壁との境界付近における応力集中に起因してクラックが発生すると、そのクラックは成長が著しく、封止体としての機能が損なわれる可能性すらある。しかしながら、この構成においては、封止体の中央部分に応力を集中させることから、クラックが発生しにくく、仮にクラックが発生したとしても成長し難いため、封止体としての機能が長期にわたって保持される。
【００１２】
各封止体は、前記凹部よりも外側において、前記隔壁と１〜５０°の接触角で接触するであることが好ましい。この構成によれば、封止体と隔壁との境界で生じる応力を低減させつつ、封止体の中央部分に好適に集中させて、封止体としての機能の維持を最適化することが可能となる。
【００１３】
前記封止体は、関連するセルの開口に隣接する第１端面と、前記第１端面の反対側の第２端面とを有し、前記第２端面は、前記セルの中心軸線に対応する中央位置に凸部を有していることが好ましい。この構成によれば、ＰＭの燃焼時における封止体の熱膨張は、封止体の第２端面に設けられた凸部の中央に集中し、その結果、封止体と隔壁との境界における熱膨張が低減される。仮に、封止体と隔壁との境界付近における過度の熱膨張に起因してクラックが発生すると、そのクラックは成長が著しく、封止体としての機能が損なわれる可能性すらある。しかしながら、この構成においては、封止体の中央部分に熱膨張を集中させることから、クラックが発生しにくく、仮にクラックが発生したとしても成長し難いため、封止体としての機能が長期にわたって保持される。
【００１４】
各封止体は、前記凸部よりも外側において、前記隔壁と９１〜１７９°の接触角で接触するであることが好ましい。この構成によれば、封止体と隔壁との境界に生じる熱膨張を低減させつつ、封止体の中央部分に好適に集中させて、封止体としての機能の維持を最適化することが可能となる。
【００１５】
前記封止体の前記第１端面から前記第２端面までの長さは前記セルの軸線からの距離によって異なり、前記第１端面から前記第２端面までの長さの最大値と最小値との差は、前記隔壁の厚みの１５倍以下であることが好ましく、１０倍以下であることがより好ましい。この構成によれば、封止体の第２端面の表面形状が欠陥サイズと認定すべき範囲外であることから、封止体の表面部分に対して過度の応力が集中することがなく、応力を適度に緩和することができる。従って、封止体の表面部分に対してクラックが生じることがほとんどない。
【００１６】
前記ハニカム構造体は、コージェライト、リン酸ジルコニウム、チタン酸アルミニウム、炭化珪素及び金属珪素−炭化珪素複合体よりなる群より選択される少なくとも一種の材料から形成されていることが好ましい。コージェライト、リン酸ジルコニウム、チタン酸アルミニウム及び炭化珪素及び金属珪素−炭化珪素複合体は熱膨脹率が低いため、これらよりなる群から選ばれた一種の材料、又はこれらの材料を二種以上混合した複合材料をハニカム構造体の構成材料として用いることにより、耐熱衝撃性に優れたハニカムフィルタが得られる。また、これらの材料の中でも、リン酸ジルコニウム、チタン酸アルミニウム及び炭化珪素の少なくとも一種をハニカム構造体の構成材料として使用した場合は、融点が高くなることから、耐熱性に優れたハニカムフィルタが得られる。
【００１７】
前記隔壁の少なくとも一部には、触媒が担持されていることが好ましい。この構成によれば、隔壁の表面及び内部に捕集されたＰＭがその触媒の作用により容易に燃焼され、除去される。
【００１８】
前記ハニカム構造体は、外周壁と、前記外周壁の内側に設けられた隔壁と、前記隔壁により区画されて流体の流路となる複数のセルとを有するハニカム部材を、接合材により複数個結束されたものであることが好ましい。この構成によれば、一つのハニカム部材から形成された別のハニカム構造体に比べ、複数のハニカム部材を結束させてハニカム構造体を形成することで、例えば、フィルタ内部においてＰＭの燃焼により発生する熱衝撃が各部材間で低減されるようになる。従って、ハニカム構造体におけるクラックの発生が極力抑制される。
【００１９】
前記ハニカム構造体の外周には、塗布層が設けられていることが好ましい。この構成によれば、ハニカムフィルタの位置ずれが抑制される。
【図面の簡単な説明】
【００２０】
【図１】排気ガス浄化装置の概略図。
【図２】ハニカムフィルタの一端面の平面図。
【図３】ハニカム部材の斜視図。
【図４】本発明の第１実施形態に従うハニカムフィルタの断面図。
【図５】図４のハニカムフィルタの封止体の部分拡大断面図。
【図６】図５の封止体の断面図。
【図７】（ａ）〜（ｄ）は、別例の封止体の断面図。
【図８】（ａ）、（ｂ）はそれぞれ封止体形成装置の概略断面図、部分拡大図。
【図９】本発明の第２実施形態に従うハニカムフィルタの断面図。
【図１０】図９のハニカムフィルタの封止体の部分拡大断面図。
【図１１】図１０の封止体の断面図。
【図１２】（ａ）〜（ｄ）は、別例の封止体の断面図。
【図１３】図１０の封止体の形成を説明するための図。
【発明を実施するための最良の形態】
【００２１】
以下、車両の排気ガス浄化装置に適用した本発明の実施形態に従うハニカムフィルタについて説明する。はじめに排気ガス浄化装置について概略的に説明する。排気ガス浄化装置は、例えば、排気ガスの熱のみにより、捕集されたＰＭを燃焼して除去する自然着火方式である。本発明のハニカムフィルタは他の方式の排気ガス浄化装置にも適用可能である。【００２２】
図１に示すように、排気ガス浄化装置１０は、例えば、ディーゼルエンジン１１から排出される排気ガスを浄化するための装置である。ディーゼルエンジン１１は、図示しない複数の気筒を備えている。各気筒には、金属材料からなる排気マニホールド１２の分岐部１３がそれぞれ連結されている。【００２３】
排気マニホールド１２の下流側には、金属材料からなる第１排気管１５及び第２排気管１６が配設されている。第１排気管１５の上流端は、マニホールド１２に連結されている。第１排気管１５と第２排気管１６との間には、同じく金属材料からなる筒状のケーシング１８が配設されている。ケーシング１８の上流側端は第１排気管１５の下流側端に連結され、ケーシング１８の下流側端は第２排気管１６の上流側端に連結されている。その結果、第１排気管１５、ケーシング１８及び第２排気管１６の内部は互いに連通し、その中を排気ガスが流れる。【００２４】
ケーシング１８の中央部は排気管１５，１６よりも大径でありケーシング１８は、排気管１５，１６の途中に比較的太い内部空間を有するフィルタ室を提供する。このケーシング１８内にハニカムフィルタ２１が収容されている。ハニカムフィルタ２１の外周面とケーシング１８の内周面との間には、ハニカムフィルタ２１とは別体で構成された断熱材１９が配設されている。ケーシング１８内においてハニカムフィルタ２１より上流には、触媒担体７１が収容されている。触媒担体７１には従来公知の酸化触媒が担持されている。触媒担体７１の内部において排気ガスが酸化処理される。この酸化熱がハニカムフィルタ２１の内部に伝導され、ハニカムフィルタ２１の内部におけるＰＭが燃焼されて除去される。本明細書では、ＰＭを燃焼して及び除去することを、「ＰＭの除去」または「ハニカムフィルタの再生」ということがある。【００２５】
以下、本発明の第１実施形態に従うハニカムフィルタ２１について説明する。【００２６】
図２に示すハニカムフィルタ２１は、柱状をなす複数個（本実施形態では１６個）のハニカム部材２２よりなるハニカム構造体２３を有する。各ハニカム部材２２は複数のセル２８を有し、いくつかのセル２８は封止体３０によって封止されている。各ハニカム部材２２は例えば四角柱のような多角柱状であり得る。【００２７】
ハニカムフィルタ２１の製造を説明する。まず、押出成形によりハニカム部材２２と同形状をなすハニカム成形体すなわち未焼成のハニカム構造体を形成する。複数のハニカム成形体を接合材２４により結束させて集合体を形成する。その集合体の所定箇所に後述の封止体ペーストを充填してフィルタ成形体を得る。そのフィルタ成形体を所定条件で焼成する。焼成したフィルタ成形体を切削して、断面を円形状に整える。このようにしてハニカムフィルタ２１が得られる。図２の例では、周面の切削により、いくつかの隔壁２７は部分的に欠けており、いくつかのセル２８が周面に露出している。露出したセル２７は塗布層４１を形成するときに、塗布層４１の材料によって充填されている。本明細書で使用する用語「断面」は、ハニカムフィルタ２１の軸線Ｑに対して垂直な断面を意味する（図１参照）。接合材２４は、無機バインダ、有機バインダ、無機繊維等を含有する。【００２８】
図３に示すように、ハニカム部材２２は、外周壁２６と、その外周壁２６の内側に配置された隔壁２７とを有し、断面形状が正方形状に形成されている。そのハニカム部材２２の外周壁２６及び隔壁２７を形成する材料、すなわちハニカム構造体２３を形成する主な材料（主成分）としては、多孔質セラミックが挙げられる。「主成分」とは、ハニカム構造体２３を形成する全成分中に５０質量％以上含まれる成分をいう。【００２９】
この種の多孔質セラミックとしては、例えば、コージェライト、リン酸ジルコニウム、チタン酸アルミニウム、炭化珪素及び金属珪素−炭化珪素複合体等の、熱膨脹率の低いセラミックが挙げられる。これらは単独で使用されてもよく、二種以上を組み合わせて使用されてもよい。これらの中でも、耐熱性に優れるとともに高融点を有するという観点から、炭化珪素、金属珪素−炭化珪素複合体、リン酸ジルコニウム及びチタン酸アルミニウムのいずれか一種を採用するのが好ましい。【００３０】
ハニカム構造体２３を形成する材料中には、Ａｌ元素、Ｆｅ元素、Ｂ元素、Ｓｉ元素及び遊離炭素よりなる不純物が含有されている。一般的にハニカム構造体２３を形成する材料中には、上記不純物元素が合計で０．３質量％程度含まれている。Ａｌ元素、Ｆｅ元素、Ｂ元素、Ｓｉ元素及び遊離炭素は、上記フィルタ成形体を焼成する過程で容易に液相化し、ハニカム構造体２３を形成する主成分粒子（例えば、炭化珪素粒子）の表面に付着する、或いはその粒子間の空隙を埋めることで、ハニカム構造体２３の耐熱性や強度を高める性質を有する。【００３１】
また、本実施形態の隔壁２７には、白金族元素（例えばＰｔ等）や、その他の金属元素及びその酸化物等からなる酸化触媒が担持されていてもよい。このような酸化触媒を隔壁２７に担持した場合には、隔壁２７の表面及び内部に捕集されたＰＭの燃焼が、酸化触媒の触媒作用により促進される。【００３２】
ハニカム部材２２は、隔壁２７により区画された複数のセル２８を有している。図４に示すように、各セル２８は、一方の端面（上流側端面２９Ａ）から他方の端面（下流側端面２９Ｂ）にかけて軸線Ｑに沿って延び、流体としての排気ガスの流路として機能する。各セル２８は端面２９Ａと端面２９Ｂに開口を有する。各セル２８の１つの開口は、封止体３０により封止されている。従って、複数の封止体３０は各端面２９Ａ、２９Ｂに市松模様状に配置される。すなわち、約半数のセル２８は上流側端面２９Ａにおいて開口し、残りの約半数のセル２８は下流側端面２９Ｂにおいて開口している。【００３３】
封止体３０を形成する主な材料（主成分）としては、上記ハニカム構造体２３と同一の特性（例えば、熱膨張率）を確保するといった観点から、ハニカム構造体２３と同一の多孔質セラミック（コージェライト、リン酸ジルコニウム、チタン酸アルミニウム、炭化珪素及び金属珪素−炭化珪素複合体等）が好ましい。「主成分」とは、封止体３０を形成する材料中に５０質量％以上含まれる成分をいう。【００３４】
この封止体３０を形成する材料中には、上記ハニカム構造体２３と同様、Ａｌ元素、Ｆｅ元素、Ｂ元素、Ｓｉ元素及び遊離炭素よりなる不純物が含有されている。本実施形態の封止体３０を形成する材料中には、上記ハニカム構造体２３よりも多くの不純物が含有されている。すなわち、封止体３０を形成する材料中における不純物元素の含有量の合計は、０．３５質量％超であり、好ましくは１．５質量％以下である。【００３５】
この不純物の含有量が０．３５質量％以下の場合には、封止体３０の耐熱性及び強度が十分に確保されない可能性が高い。すなわち、封止体３０と隔壁２７との境界部分に生じる応力や、排気ガスの加熱によるＰＭの燃焼時において生じ得る、封止体３０の過度の熱膨張等により、その封止体３０にクラックが生じやすくなる。一方、上記不純物の含有量が１．５質量％を超える場合には、封止体３０中における熱膨張差によってクラックが生じやすくなる可能性がある。又は、不純物が焼結助剤として作用し、焼結が進行しすぎて封止体３０の強度が低下する可能性がある。【００３６】
図５に示すように、封止体３０の奥側の表面３３において、セル２８の中心軸線Ｘに対応する中央位置に凸部３１が設けられている。凸部３１は、封止体３０の熱膨張を中央位置に集中させて、封止体３０において凸部３１よりも外側位置が熱膨張するのを低減させる機能を有する。この凸部３１は、セル２８の中心軸線Ｘに対応する封止体３０の中央部分をセル２８の開口すなわち封止体３０の反対側に向けて突出する。封止体３０は、セル２８の外方側に位置する平坦な第１端面３２と、セル２８の内方側に位置する第２端面３３とを有し、第１端面３２から第２端面３３までの長さＬが、封止体３０の外周位置から中央に向かうに連れて連続的に変化しており、セル２８の中心軸線Ｘと直交する方向Ｙにおいて不均一である。より詳しくは、封止体３０は、上記長さＬが、外周側から中央部分に向かうに連れて次第に大きくなるように形成されている。【００３７】
図６に示すように、凸部３１の外周側において、凸部３１の外面と隔壁２７とのなす接触角θは、９１〜１７９°であり、好ましくは９１〜１３５°である。接触角θが９１°未満の場合には、例えば図７（ｄ）に示すように、封止体３０の外周側が切欠きＫとして作用するため、上記熱衝撃が発生したとき、隔壁２７と封止体３０との境界に対する応力集中が著しくなる。この結果、封止体３０の外周側の表面境界に沿ってクラックが生じたり、封止体３０が剥離しやすくなる。一方、接触角θが１７９°を超える場合には、凸部３１がほとんど生じず、結果的に封止体３０の外周側にクラックが生じやすくなる。【００３８】
第１端面３２から第２端面３３までの長さＬの最大値Ｌ１と最小値Ｌ２との差は、隔壁２７の厚みＴの１５倍以下であり、好ましくは１０倍以下である。この差が１５倍を超える場合には、封止体３０の第２端面３３の表面形状が欠陥サイズとして無視できなくなる。その結果、ハニカムフィルタ２１の内部において上記熱衝撃が生じた際には、そのときの応力が凸部３１と隔壁２７との境界部分に対して集中しやすくなり、凸部３１の外周側にクラックが生じやすくなる。【００３９】
図２に示すように、ハニカム構造体２３の外周全面に塗布層４１が設けられている。この塗布層４１は、ケーシング１８内におけるハニカムフィルタ２１の位置ずれを抑制するために設けられる。塗布層４１は、無機粒子、無機繊維、無機バインダ、有機バインダを含有する。塗布層４１に含有される無機粒子としては、炭化珪素、窒化珪素、コージェライト、アルミナ、ムライト、ジルコニア、リン酸ジルコニウム、アルミニウムチタネート、チタニア及びこれらの組み合わせよりなる群から選ばれるセラミックス、鉄−クロム−アルミニウム系金属、ニッケル系金属、金属珪素−炭化珪素複合材等が挙げられる。無機繊維としては、シリカ−アルミナセラミックファイバー、ムライトファイバー、シリカファイバー、アルミナファイバー、ジルコニアファイバー等が挙げられる。また、無機バインダとしては、アルミナゾル、シリカゾル、チタニアゾル等が挙げられ、有機バインダとしては、カルボキシメチルセルロース、ポリビニルアルコール、メチルセルロース、エチルセルロース等の親水性有機高分子が挙げられる。【００４０】
次に、本第１実施形態のハニカムフィルタ２１の製造方法について説明する。ここでは、まず、ハニカム部材２２と同一の形状をなすハニカム成形体の製造方法について説明する。多孔質セラミック粉末（例えば、α型炭化珪素粉末及びβ型炭化珪素粉末）、アルミニウム、ホウ素、鉄、炭素等の助剤、有機バインダ（例えば、メチルセルロース）及び水を含有する原料ペーストを押出成形することによりハニカム成形体が得られる。ちなみに、ここで用いられる多孔質セラミック粉末に所望量の不純物元素（Ａｌ元素、Ｆｅ元素、Ｂ元素、Ｓｉ元素及び遊離炭素）が含有されているのであれば、助剤として上記各成分を添加する必要はない。多孔質セラミック粉末に所望量の不純物元素が不足している場合、必要に応じて不足分の不純物元素を追加してもよい。「原料ペースト」とは、本明細書における「ハニカム構造体２３を形成する材料」を意味する。そして、ここで得られたハニカム成形体を接合剤ペーストを介して複数個結束させることで集合体Ｓが得られる。【００４１】
続いて、集合体Ｓにおける所定のセル２８の開口端部に封止体３０を配設する。その際、本実施形態では、図８に示す封口装置または封止体形成装置５１を用いる。まず封口装置５１に設けられた２つの吐出槽５２内に、多孔質セラミック粉末（例えば、α型炭化珪素粉末及びβ型炭化珪素粉末）、アルミニウム、ホウ素、鉄、炭素等の助剤、潤滑剤（例えば、ポリオキシエチレンモノブチルエーテル）、溶剤（例えば、ジエチレングリコールモノ−２−エチルヘキシルエーテル）、分散剤（例えば、リン酸エステル系化合物）、バインダ（例えば、メタクリル酸ｎ−ブチルをＯＸ−２０で溶解したもの）等を含有する封止体ペーストＰを充填した後、吐出槽５２間に上記集合体Ｓを配設する。ちなみに、封止体ペースト中における、アルミニウム、ホウ素、鉄、炭素等の助剤の添加量は、上記ハニカム部材２２の原料ペーストよりも多い。多孔質セラミック粉末に所望量の不純物元素（Ａｌ元素、Ｆｅ元素、Ｂ元素、Ｓｉ元素及び遊離炭素）が含有されているのであれば、助剤として上記各成分を添加する必要はない。多孔質セラミック粉末に所望量の不純物元素が不足している場合、必要に応じて不足分の不純物元素を追加してもよい。また、前記「封止体ペースト」とは、本明細書における「封止体３０を形成する材料」を意味する。【００４２】
次いで、吐出槽５２の内壁において格子状をなすマスク５３を所定のセル２８Ａの開口端部に当接させるとともに、所定のセル２８Ａを除く残余のセル２８Ｂの開口端部にマスク５３の開口部５４を対向させる。このとき、残余のセル２８Ｂと、吐出槽５２の内部とは連通している。この状態で、モノポンプ（図示略）を用いて各吐出槽５２の内部に所定の圧力を印加することで、封止体ペーストＰをマスク５３の開口部５４より吐出させ、セル２８Ｂの開口端部に封止体ペーストＰを充填する。その際、封止体ペーストＰの粘度を調整することにより、得られる封止体３０（凸部３１）の形状を適宜変化させることができる。【００４３】
次いで、この封止体ペーストが集合体Ｓの所定箇所に充填されたフィルタ成形体を、所定条件で乾燥、脱脂及び焼成した後に断面円形状に切削加工することで、所望のハニカムフィルタ２１が得られる。【００４４】
集合体Ｓを所定形状に切削加工した後に、封止体を集合体Ｓに配設してもよい。【００４５】
集合体Ｓに封止体を配設してハニカムフィルタ２１を製造する例を説明したが、封止体ペーストの充填は、集合体Ｓの完成前に行ってもよい。例えば、未乾燥のハニカム成形体の所定箇所に封止体ペーストを充填し、乾燥、脱脂、及び焼成して、ハニカム構造体２３を形成する。その後、複数のハニカム構造体２３を接合剤ペーストを介して結束させて集合体Ｓを形成し、集合体Ｓを所定形状に切削加工してハニカムフィルタ２１を製造してもよい。【００４６】
フィルタ成形体を焼成する場合、その成形体中に含有されている上記不純物元素（Ａｌ元素、Ｆｅ元素、Ｂ元素、Ｓｉ元素及び遊離炭素）は、フィルタ成形体を形成する主成分粒子（例えば、炭化珪素粒子）間において容易に液相化し、その粒子同士を結合させる。さらに、各粒子間に存在する微細な空隙や、フィルタ成形体を焼成する過程でその成形体の内部に生じる熱応力に伴って形成される新たな空隙が、液相化した不純物元素により埋められることもあり得る。その結果、耐熱性及び強度が確保されたハニカムフィルタ２１が得られるのである。【００４７】
封止体３０を形成する材料中における、上記不純物元素の含有量の合計が、ハニカム構造体２３（隔壁２７）を形成する材料よりも多いことから、ハニカム構造体２３（隔壁２７）と比較して封止体３０の耐熱性及び強度が確保されやすい。そのため、本実施形態のハニカムフィルタ２１を用いて排気ガスの浄化を行う場合には、ＰＭの燃焼時における熱衝撃に際しての応力が封止体３０と隔壁２７との境界に集中した場合や、封止体３０が過度に熱膨張した場合においても、封止体３０におけるクラック、特に境界部分に沿うクラックの発生が極力抑制される。【００４８】
封止体３０が過度に熱膨張する場合、そうした熱膨張が主に凸部３１に集中する。これにより、封止体３０と隔壁２７との境界付近においては熱膨張が低減される。ひいては、封止体３０の外周側において上記境界部分に沿うクラックの発生や、封止体３０の剥離が好適に抑制される。その結果、封止体３０と隔壁２７との境界部分に隙間が生じることはなく、充分に浄化されていない排気ガスが排出されるといった不具合が解消されることとなり、その排気ガスの浄化効率が低下することはない。すなわち、封止体３０としての機能を長期にわたって保持することができる。【００４９】
第１実施形態によって発揮される効果について、以下に記載する。【００５０】
（１）  封止体３０を形成する材料中に、ハニカム構造体２３よりも多くの不純物元素が含有されていることから、ハニカム構造体２３よりも封止体３０において上記不純物元素の作用効果が充分に発揮されることとなる。従って、封止体３０を形成する粒子同士が、液相化した不純物元素を介して強固に接合されている。また、これにより、封止体３０の耐熱性及び強度の向上が充分に図られている。その結果、ＰＭの燃焼時における熱衝撃に際しての応力が封止体３０と隔壁２７との境界に集中した場合や、封止体３０が過度に熱膨張した場合においても、封止体３０におけるクラックの発生を抑制することができる。【００５１】
（２）  封止体３０の中央部分には凸部３１が設けられている。そのため、封止体３０が過度に熱膨張する場合、そうした熱膨張が主に凸部３１に集中する。これにより、封止体３０の外周側においては熱膨張が低減される。ひいては、封止体３０の外周側において上記境界部分に沿うクラックの発生や、封止体３０の剥離を好適に抑制することができる。【００５２】
（３）  凸部３１の外周側外面と隔壁２７とのなす接触角θを９１〜１７９°とすることで、封止体３０と隔壁２７との境界付近における熱膨張を低減させつつ、封止体３０の中央部分にそうした熱膨張を集中させることが可能となる。すなわち、封止体３０の外周側と比較してクラックの発生及び成長が抑制されやすい、封止体３０の中央部分に上記熱膨張を集中させることが可能となる。これにより、封止体３０自体におけるクラックの発生が好適に抑制されるようになり、封止体３０としての機能の維持を最適化することが可能となる。【００５３】
（４）  封止体３０において、第１端面３２から第２端面３３までの長さＬの最大値Ｌ１と最小値Ｌ２との差は、隔壁２７の厚みＴの１５倍以下であり、好ましくは１０倍以下である。このため、ハニカムフィルタ２１の内部において上記熱衝撃が生じた際には、そのときの応力が凸部３１と隔壁２７との境界部分に対して集中することがなく、凸部３１におけるクラックの発生を好適に抑制することができる。【００５４】
（５）  ハニカム構造体２３は、コージェライト、リン酸ジルコニウム、チタン酸アルミニウム、炭化珪素及び金属珪素−炭化珪素複合体よりなる群より選択される少なくとも一種の材料から形成されている。すなわち、ハニカム構造体２３は、熱膨脹率の低い多孔質セラミックより形成されている。そのため、耐熱衝撃性に優れたハニカムフィルタ２１を得ることができる。【００５５】
（６）  隔壁２７には酸化触媒が担持されていることが好ましい。この場合、隔壁２７の表面及び内部に捕集されたＰＭをその酸化触媒の作用により容易に燃焼及び除去することができる。【００５６】
（７）  ハニカム構造体２３は、ハニカム部材２２を接合材２４により複数個結束させて形成されている。このため、ハニカム構造体２３においては、一つのハニカム部材２２から形成された別のハニカム構造体と比べ、例えば、ＰＭの燃焼により発生する熱衝撃が各部材間で低減されるようになる。従って、ハニカム構造体２３におけるクラックの発生を効果的に抑制することができる。【００５７】
（８）  ハニカム構造体２３の外周には塗布層４１が設けられているため、ケーシング１８内におけるハニカムフィルタ２１の位置ずれを容易に抑制することができる。【００５８】
次に、本発明の第２実施形態に従うハニカムフィルタ２１について説明する。第２実施形態のハニカムフィルタ２１は、封止体３０の形状においてのみ第１実施形態のものと異なる。その差異について以下に説明する。【００５９】
図９及び図１０に示すように、第２実施形態の封止体３０の奥側の表面３３は、セル２８の中心軸線Ｘに対応する中央位置に凹部６１を有している。この凹部６１は、上記熱衝撃による応力を封止体３０の中央位置に集中させて、封止体３０において凹部６１よりも外側位置に集中する応力を緩和させる機能を有する。封止体３０は、セル２８の開口に隣接する平坦な第１端面３２と、第１端面３２と反対側の第２端面３３とを有し、第１端面３２から第２端面３３までの長さＬが、封止体３０の外周位置から中央に向かうに連れて連続的に変化しており、セル２８の中心軸線Ｘと直交する方向Ｙにおいて不均一であるより詳しくは、封止体３０は、上記長さＬが、外周側から中央部分に向かうに連れて次第に小さくなるように形成されている。【００６０】
図１１に示すように、凹部６１の外周側において、凹部６１の内面と隔壁２７とのなす接触角θは、１〜５０°であり、好ましくは１〜４５°であり、最も好ましくは１〜３０°である。接触角θが１°未満の場合には、封止体３０と隔壁２７との接触長さが実質的に長くなるため、隔壁２７の表面積が減少し、ＰＭの捕集効率が低下するおそれがある。また、封止体３０の外周側の厚みが薄くなり、剥離しやすくなる。一方、接触角θが５０°を超える場合には、凹部６１の作用効果がほとんど発揮されず、ハニカムフィルタ２１内部において上記熱衝撃が発生したときには、隔壁２７と封止体３０との境界に対する応力集中が著しくなり、封止体３０の外周側において上記境界部分に沿うクラックが生じやすくなる。【００６１】
また、第１端面３２から第２端面３３までの長さＬの最大値Ｌ１と最小値Ｌ２との差は、隔壁２７の厚みＴの１５倍以下であり、好ましくは１０倍以下である。この差が１５倍を超える場合には、封止体３０の第２端面３３の表面形状が欠陥サイズとして無視できなくなる。その結果、排気ガスの浄化を行う過程で、凹部６１内に過剰のＰＭが堆積しやすくなる。仮に、そうしたＰＭが燃焼されずに燃え残った場合には、局部的なＰＭの自己着火が生じ、そのときの熱衝撃に伴って封止体３０の中央部分に大きなクラックを生じさせる可能性がある。【００６２】
次に、第２実施形態のハニカムフィルタ２１の製造方法について第１実施形態との差異について説明する。【００６３】
図１３に示すように、まず、ハニカム成形体を複数個結束させた集合体Ｓの所定のセル２８Ａにおける一端側（上流側）の開口端部、及びこの所定のセル２８Ａを除く残余のセル２８Ｂにおける他端側（下流側）の開口端部をそれぞれ樹脂製マスク５３により閉塞し、集合体Ｓの一端部を封止体ペーストＰに浸漬させる。すると、封止体ペーストＰがセル２８Ｂの内部に流れ込み、セル２８Ｂの開口を塞ぐ。その際、封止体ペーストＰの粘度を調整することにより、得られる封止体３０（凹部６１）の形状を適宜変化させることができる。続いて、集合体Ｓの他端部を、同様に封止体ペーストＰに浸漬させる。そして、この封止体ペーストＰが所定箇所に充填されたフィルタ成形体を所定条件で乾燥、脱脂及び焼成した後に、これを断面円形状に切削加工することで、所望のハニカムフィルタ２１が得られる。【００６４】
さて、第２実施形態のハニカムフィルタ２１を用いて排気ガスの浄化を行う場合には、ハニカムフィルタ２１内部に生じる熱衝撃に際しての応力は、封止体３０において上記凹部６１（中央部分）に集中する。これにより、封止体３０の外周側においてはそうした応力が低減される。ひいては、封止体３０の外周側において上記境界部分に沿うクラックの発生や、封止体３０の剥離を好適に抑制することができる。その結果、封止体３０と隔壁２７との境界部分に隙間が生じることはなく、充分に浄化されていない排気ガスが排出されるといった不具合が解消されることとなり、排気ガスの浄化効率が低下することはない。すなわち、封止体３０としての機能を長期にわたって保持することができる。【００６５】
また、凹部６１の外周側内面と隔壁２７とのなす接触角θを１〜５０°とすることで、封止体３０と隔壁２７との境界部分で生じる応力を低減させつつ、封止体３０の中央部分に集中させることが可能となる。すなわち、封止体３０の外周側と比較してクラックの発生及び成長が抑制されやすい、封止体３０の中央部分に上記応力を集中させることが可能となる。従って、封止体３０自体におけるクラックの発生が好適に抑制され、封止体３０としての機能の維持を最適化することが可能となる。【００６６】
各実施形態は、次のように変更して具体化することも可能である。【００６７】
・ハニカムフィルタ２１は、接合剤ペーストによって結束された複数のハニカム構造体２３からなる集合型ハニカム構造体に限られず、１つのハニカム構造体２３からなり、接合剤ペーストを用いないあるいは接合層のないモノリシックハニカム構造体であってもよい。集合型ハニカム構造体の場合、各ハニカム構造体は炭化珪素又は金属珪素−炭化珪素複合体からなる材料で形成されていることが望ましい。モノリシックハニカム構造体は、コージェライト、リン酸ジルコニウム、又はチタン酸アルミニウムからなる材料で形成されていることが望ましい。【００６８】
・  第１実施形態において、接触角θが上記所定範囲内（９１〜１７９°）であれば、図７（ａ）、（ｂ）に示すように、封止体３０の凸部３１の形状を適宜変更してもよい。【００６９】
・  第１実施形態において、仮に、封止体ペーストの粘度調整の手間を軽減することができるのであれば、接触角θが上記所定範囲以外（９０°以下）である封止体３０を採用してもよい。例えば、図７（ｃ）に示すように、接触角θが９０°である封止体３０を採用してもよい。この場合、封止体３０の第２端面３３の外周側は平坦状に形成される。また、例えば、図７（ｄ）に示すように、接触角θが９０°未満である封止体３０を採用してもよい。【００７０】
・  第２実施形態において、接触角θが上記所定範囲内（１〜５０°）であれば、図１２（ａ）に示すように、封止体３０の凹部６１の形状を適宜変更してもよい。【００７１】
・  第２実施形態において、仮に、封止体ペーストの粘度調整の手間を軽減することができるのであれば、図１２（ｂ）〜（ｄ）に示すように接触角θが上記所定範囲以外（５０°超）である封止体３０を採用してもよい。ちなみに、図１２（ｂ）は、接触角θが５０°超〜９０°未満である封止体３０を示し、図１２（ｃ）は、接触角θが９０°である封止体３０を示す。また、図１２（ｄ）は、接触角θが９０°を超える封止体３０を示す。【００７２】
・  仮に、封止体ペーストの粘度調整の手間を軽減することができるのであれば、第１実施形態における凸部３１、第２実施形態における凹部６１を省略してもよい。この場合、封止体３０の第２端面３３は、全面に亘って平坦状に形成される。【００７３】
・  各実施形態において、塗布層４１を省略してもよい。【００７４】
・  各実施形態では、複数個のハニカム部材２２を結束させたハニカムフィルタ２１を採用したが、これを一つのハニカム部材から形成してもよい。この場合、複数個のハニカム部材２２を接合材２４によって結束させる作業が省略されるため、製造の簡略化を図ることができる。【００７５】
・  各実施形態においては、断面形状が円形状を呈するハニカムフィルタ２１を採用したが、その断面形状はこれに限定されるものではない。すなわち、例えば、断面形状が楕円形状、略三角形状、又は正六角形、正八角形等の多角形状を呈するハニカムフィルタを採用してもよい。【００７６】
・  各実施形態では、排気ガスの熱によってＰＭの燃焼及び除去を行うものとしたが、排気ガス浄化装置１０の内部に設けられたヒータやバーナ等の加熱手段によってＰＭの燃焼及び除去を行う構成を採用してもよい。【００７７】
実施例
次に、本発明の試験例と比較例を説明する。
＜ハニカムフィルタの製造＞
まず、平均粒径１０μｍのα型炭化珪素粉末７０００重量部と、平均粒径０．５μｍのα型炭化珪素粉末３０００重量部とを湿式混合し、得られた混合物１００００重量部に対して有機バインダ（メチルセルロース）５７０重量部と、水１７７０重量部とを加え、混錬して混合組成物を得た。その混合組成物に可塑剤（日本油脂社製、ユニルーブ（登録商標））３３０重量部と、潤滑剤（グリセリン）１５０重量部とを加え、更に混錬した後、押出成形し、図３に示す角柱状の生成形体を作製した。【００７８】
次に、マイクロ波乾燥機等を用いて、生成形体を乾燥して、セラミック乾燥体を得た。封止体ペーストを所定のセルの開口に充填した。乾燥機で乾燥させた後、セラミック乾燥体を４００℃で脱脂し、常圧、２２００℃、アルゴン雰囲気下で３時間焼成し、封止体３０付きの、炭化珪素焼結体からなるハニカム部材２２（図３）を製造した。このハニカム部材２２の寸法は３４．３ｍｍ×３４．３ｍｍ×１５０ｍｍ（Ｈ×Ｗ×Ｌ）、気孔率は４２％、平均気孔径は１１μｍ、セル密度は２４０セル／平方インチ（ｃｐｓｉ）、セル隔壁の厚さは０．３ｍｍである。【００７９】
別途、耐熱性の接合材ペーストを調整した。この接合材ペーストの組成は、平均繊維長２０μｍで平均繊維径６μｍのアルミナファイバー３０重量％、平均粒径０．６μｍの炭化珪素粒子２１重量％、シリカゾル１５重量％、カルボキシメチルセルロース５．６重量％、及び水２８．４重量％である。接合材ペーストの粘度は３０Ｐａ・ｓ（室温）である。
４個×４個の四角柱状の多孔質ハニカム部材２２を接合剤ペーストを用いて積層し、１００℃で１時間乾燥し、接合材ペーストを硬化させ、厚さ１ｍｍの接合材２４により一体化された集合体Ｓが得られた。集合体Ｓの外周をダイヤモンドカッターを用いて切削加工し、その外周部に塗布層ペーストを塗布して、厚さ１．０ｍｍの塗布層ペースト層を形成した。１２０℃で塗布層を乾燥して、直径１４０ｍｍ、長さ１５０ｍｍの円柱形状のハニカムフィルタ２１を製造した。塗布層ペーストは、無機繊維としてアルミナシリケートからなるセラミックファイバ（ショット含有率３％、平均繊維長１００μｍ）２３．３重量％、無機粒子として炭化珪素粉末（平均粒径０．３μｍ）３０．２重量％、無機バインダとしてシリカゾル（ゾル中のＳｉＯ2の含有率３０重量％）７重量％、有機バインダとしてカルボキシメチルセルロース０．５重量％、及び水３９重量％からなる組成物を混錬したものを用いた。【００８０】
ここで、ハニカム構造体２３を形成する材料中の不純物の合計含有量を一定に維持しつつ、封止体３０を形成する材料中の不純物の合計含有量を変化させて表１のＡ〜Ｇのハニカムフィルタ２１を製造した。表１に、ハニカム構造体２３及び封止体３０を形成する材料中における、不純物の合計含有量を示す。各元素の含有量は、蛍光Ｘ線分析により測定した。表１中における数値の単位は質量％である。【００８１】
封止体３０を形成する材料は、上記生成形体を形成する材料と同一の組成で、材料中の不純物の合計含有量が表１の値になるように、材料の配合比を変化させたり、Ａｌ元素、Ｆｅ元素、Ｂ元素、Ｓｉ元素及び遊離炭素を含有する物質（助剤）を添加することによって調製した。【００８２】
セル２８に充填される封止体３０の奥側の表面構造には、中央凸部３１を有するもの（図５、７）と、中央凹部６１を有するもの（図１０、１２）との２種類がある。図８の封口装置５１を用いれば、中央凸部３１を有する封止体３０を形成することができる。図１３に示す浸漬法を利用すれば、中央凹部６１を有する封止体３０を形成することができる。【００８３】
【表１】
0005209315.tif 000002
＜ハニカムフィルタの評価試験＞
［評価１］
（試験例１〜３０及び比較例１〜５）
表２に示すハニカム構造体２３及び封止体３０を有するハニカムフィルタ２１を製造した後、各例のハニカムフィルタ２１に関し、ハニカム構造体２３及び封止体３０を形成する材料中における不純物含有量と、「封止体の耐久性」との相関関係について下記に示す評価を行った。その結果を表２に示す。中央部分に凸部３１を有する封止体３０において、そうした凸部３１が「封止体の耐久性」に与える影響に関しても評価した。
（封止体の耐久性）
各例のハニカムフィルタ２１を排気ガス浄化装置１０に設置し、エンジンを回転数３０００ｍｉｎ−１、トルク５０Ｎｍで所定時間運転させて排気ガスの浄化試験を行い、ＰＭを捕集した。次に、エンジンを回転数４０００ｍｉｎ−１でフルロード状態とし、ハニカムフィルタ２１の温度が７００℃付近で一定になったところで、エンジンを回転数１０５０ｍｉｎ−１、トルク３０Ｎｍに変更してＰＭを強制的に燃焼させた。この操作を、上記ＰＭ捕集量が０．１ｇ／Ｌ増加する毎に繰り返し行った。そして、封止体３０と隔壁２７との境界部分、すなわち封止体３０の外周側にクラックが生じない範囲での、ＰＭの最大捕集量を求めた。この耐久性試験においては、ＰＭの最大捕集量の値が大きいほど、クラックが生じにくく、封止体３０の耐久性が優れていることを意味する。【００８４】
【表２】
0005209315.tif 000003
「接触角θの測定」：光学顕微鏡を用いて封止体３０の断面を撮影し、そのときの写真から接触角θを算出した。断面とは、セル２８の中心軸線Ｘに対して平行な断面をいう。【００８５】
表２に示すように、試験例１〜３０においては、比較例１〜５に比べ、封止体３０の耐久性が向上していることが確認された。これは、各試験例のハニカムフィルタ２１の封止体３０においては、ハニカム構造体２３と比較して不純物含有量の合計が多いことから、封止体３０の耐熱性及び強度が十分に確保されていることに起因するものと思われる。このように、封止体３０中の不純物含有量の合計が多い例（試験例２６〜３０）ほど、封止体３０の耐熱性及び強度が顕著に向上した。【００８６】
また、試験例１と試験例２〜５とを比較した場合、試験例２〜５においては、試験例１に対して封止体３０の耐久性が顕著に向上した。これは、封止体３０の外周側における熱膨張の緩和に寄与する凸部３１の有無に起因するものと考えられる。さらに、例えば、試験例１３及び１４から明らかなように、接触角θが９１〜１３５°の場合に、封止体３０の耐久性が顕著に向上した。これは、接触角θが９１〜１３５°の場合に、封止体３０と隔壁２７との境界部分に生じる熱膨張が特に軽減されやすくなることを意味する。
［評価２］
（試験例３１〜６６及び比較例６〜１１）
表３に示すハニカム構造体２３及び封止体３０を有するハニカムフィルタ２１を製造した後、各例のハニカムフィルタ２１に関し、ハニカム構造体２３及び封止体３０を形成する材料中における不純物含有量と、「封止体の耐久性」との相関関係について評価した。すなわち、各例のハニカムフィルタ２１について、上記に示す「封止体の耐久性」についての評価を行った。その結果を表３に示す。中央部分に凹部６１を有する封止体３０において、そうした凹部６１が「封止体の耐久性」に与える影響に関しても評価した。【００８７】
【表３】
0005209315.tif 000004
表３に示すように、試験例３１〜６６においては、比較例６〜１１に比べ、封止体３０の耐久性が向上しているのが確認された。これは、各試験例のハニカムフィルタ２１の封止体３０においては、ハニカム構造体２３と比較して不純物含有量の合計が多いことから、封止体３０の耐熱性及び強度が十分に確保されていることに起因するものと思われる。このように、封止体３０中の不純物含有量の合計が多い例（試験例６１〜６６）ほど、封止体３０の耐熱性及び強度は顕著に向上した。【００８８】
また、試験例３１と試験例３２〜３６とを比較した場合、試験例３２〜３６においては、試験例３１に対して封止体３０の耐久性が顕著に向上した。これは、封止体３０の熱衝撃に伴う応力の緩和に寄与する凹部６１の有無に起因するものと考えられる。さらに、例えば、試験例４５及び４６から明らかなように、接触角θが１〜３０°の場合に、封止体３０の耐久性が顕著に向上した。これは、接触角θが１〜３０°の場合に、封止体３０と隔壁２７との境界部分に生じる応力が特に軽減されやすくなることを意味する。
【図１】
0005209315.tif 000005
【図２】
0005209315.tif 000006
【図３】
0005209315.tif 000007
【図４】
0005209315.tif 000008
【図５】
0005209315.tif 000009
【図６】
0005209315.tif 000010
【図７】
0005209315.tif 000011
【図８】
0005209315.tif 000012
【図９】
0005209315.tif 000013
【図１０】
0005209315.tif 000014
【図１１】
0005209315.tif 000015
【図１２】
0005209315.tif 000016
【図１３】
0005209315.tif 000017